(57)【特許請求の範囲】
【請求項１】
少なくとも融点が１１０℃以上１３５℃以下のポリプロピレン系樹脂（Ａ）と、環状オレフィン系樹脂（Ｂ）とを含有するオレフィン系樹脂を主成分とし、９０℃における引張弾性率が３０ＭＰａ以上１１０ＭＰａ以下であることを特徴とする加飾用シート。
【請求項２】
前記環状オレフィン系樹脂（Ｂ）は、ガラス転移温度が４０℃以上１００℃以下であることを特徴とする請求項１に記載の加飾用シート。
【請求項３】
前記ポリプロピレン系樹脂（Ａ）と前記環状オレフィン系樹脂（Ｂ）との質量比は、（Ａ）：（Ｂ）＝９０：１０〜４０：６０であることを特徴とする請求項１または２に記載の加飾用シート。
【請求項４】
示差走査熱量測定における昇温速度１０℃／ｍｉｎで測定される融点が１１０℃以上１３５℃以下であることを特徴とする請求項１〜３のいずれか１項に記載の加飾用シート。
【請求項５】
ＪＩＳ  Ｋ  ７１２７に準拠する９０℃における引張試験において、引張伸度２００％での引張強度に対する引張伸度５００％での引張強度の比が１以上１．３以下であることを特徴とする請求項１〜４のいずれか１項に記載の加飾用シート。
【請求項６】
単層シートまたは２層以上の積層シートである、請求項１〜５のいずれか１項に記載の加飾用シート。
【請求項７】
請求項１〜６のいずれか１項に記載の加飾用シートを少なくとも１層有する加飾用積層シート。
【請求項８】
成形転写に使用する請求項１〜６のいずれか１項に記載の加飾用シート。
【請求項９】
成形転写に使用する請求項７に記載の加飾用積層シート。
【発明の詳細な説明】
【技術分野】
【０００１】
本発明はオレフィン系樹脂を主成分とする加飾用シートに関し、特に低温成形性に優れた加飾用シート、および該加飾用シートを有する加飾用積層シートに関する。
【０００２】
従来、家電製品や自動車部品、ＯＡ機器、携帯電話等の金属や硝子、プラスチック等からなる筐体の表面加飾には、印刷、塗装、蒸着、メッキ等が用いられてきた。しかし、近年、その製品形態が複雑化してきたことから印刷、塗装等での加飾が難しくなり、また、環境負荷の問題から溶剤塗装代替やメッキ代替の要望が高まっていることなどから、加飾用シートによる加飾技術の開発が進められている。
【０００３】
加飾用シートとしては、例えば、非晶性ポリエステル系樹脂を用いた無延伸シート（特許文献１）や無延伸ポリエステルフィルムの片面にポリオレフィン系樹脂フィルムが貼り合わされたシート（特許文献２）が提案されている。また、シートの破け、自己保持性等を考慮した加飾用シートとして、環状オレフィン系樹脂を主成分としてオレフィン系樹脂をブレンドしたシート（特許文献３）が提案されている。
【先行技術文献】
【特許文献】
【０００４】
【特許文献１】特開２００７−２４６９１０号公報
【特許文献２】特開２００６−１０３１７６号公報
【特許文献３】特開２０１３−０７１４１９号公報
【発明の概要】
【発明が解決しようとする課題】
【０００５】
しかしながら、特許文献１に開示された技術では、耐溶剤性が悪く、印刷、コーティング加工等に耐えられないという問題があった。また、特許文献２に開示された技術では無延伸ポリエステルフィルムとポリオレフィン系樹脂フィルムとを貼り合せる際に接着剤が必要であり、煩雑な工程を必要としていた。また、特許文献３に開示された技術では、加工温度が高いため筐体が金属製の場合は問題ないが、筐体が樹脂製の場合などは、耐熱性に劣るため、加飾工程で、筐体が変形したり、加飾がズレたりしてしまうなどの問題が発生し、低温での成形性という点では十分なものではなかった。
【０００６】
本発明は上記実情に鑑みられたものであり、その解決課題は、加工性、成形性、生産性に優れた加飾用シートおよび加飾用積層シートを提供することであり、特に低温成形性に優れた加飾用シートおよび加飾用積層シートを提供することにある。
【課題を解決するための手段】
【０００７】
本発明者らは、上記課題に鑑み鋭意検討した結果、特定の構成を採用すれば上記課題を容易に解決できることを見いだし、本発明を完成させるに至った。
【０００８】
すなわち、本発明の第１の態様は、オレフィン系樹脂を主成分とし、９０℃における引張弾性率が３０ＭＰａ以上１１０ＭＰａ以下であることを特徴とする加飾用シートである。
【０００９】
本発明の第１の態様において、上記オレフィン系樹脂は、少なくとも融点が１１０℃以上１３５℃以下のポリプロピレン系樹脂（Ａ）と、環状オレフィン系樹脂（Ｂ）とを含有することが好ましい。
【００１０】
本発明の第１の態様において、環状オレフィン系樹脂（Ｂ）は、ガラス転移温度が４０℃以上１００℃以下であることが好ましい。
【００１１】
本発明の第１の態様において、上記ポリプロピレン系樹脂（Ａ）と上記環状オレフィン系樹脂（Ｂ）との質量比は、（Ａ）：（Ｂ）＝９０：１０〜４０：６０であることが好ましい。
【００１２】
本発明の第１の態様において、示差走査熱量測定における昇温速度１０℃／ｍｉｎで測定される融点が１１０℃以上１３５℃以下であることが好ましい。
【００１３】
本発明の第１の態様において、ＪＩＳ  Ｋ  ７１２７に準拠する９０℃における引張試験において、引張伸度２００％での引張強度に対する引張伸度５００％での引張強度の比が１以上１．３以下であることが好ましい。
【００１４】
本発明の加飾用シートは、単層シートまたは２層以上の積層シートであってもよい。
【００１５】
本発明の第２の態様は、上記本発明の第１の態様に係る加飾用シートを少なくとも１層有する加飾用積層シートである。
【００１６】
本発明の加飾用シートおよび加飾用積層シートは、成形転写に好ましく使用することができる。
【発明の効果】
【００１７】
本発明によれば、筐体が高温での加飾工程に耐えられないような成形品、たとえば８０〜１１０℃の低温における条件の加飾工程を必要とする場合においても、シートの弛みが生じることなく充分な成形性を有しており、加工性、生産性に優れる加飾用シートおよび加飾用積層シートを提供することが可能となる。
【発明を実施するための形態】
【００１８】
以下、本発明について詳細を説明する。但し、本発明の範囲は以下に説明する実施形態に限定されるものではない。なお、特に断らない限り、数値ＡおよびＢについて「Ａ〜Ｂ」という表記は「Ａ以上Ｂ以下」を意味するものとする。かかる表記において数値Ｂのみに単位を付した場合には、当該単位が数値Ａにも適用されるものとする。
【００１９】
本発明の加飾用シートは、オレフィン系樹脂を主成分とし、９０℃おける引張弾性率が３０ＭＰａ以上１１０ＭＰａ以下とすることによって、本課題を解決できる。
【００２０】
なお、本発明において、「主成分」と表現した場合には、特に記載しない限り、当該主成分の機能を妨げない範囲で他の成分を含有することを許容する意を包含し、特に当該主成分の含有割合を特定するものではないが、主成分は組成物中の５０質量％以上、好ましくは７０質量％以上、特に好ましくは９０質量％以上（１００質量％も含む）を占める意を包含するものである。
【００２１】
本発明の加飾用シートは、９０℃における引張弾性率が３０ＭＰａ以上１１０ＭＰａ以下であることが重要であり、好ましくは４０ＭＰａ以上１００ＭＰａ以下であり、より好ましくは４０ＭＰａ以上９０ＭＰａ以下である。９０℃における引張弾性率を３０ＭＰａ以上とすることで、加飾工程時の剛性を好ましいものとすることができ、シートにしわが入ることを抑制することができる。また、１１０ＭＰａ以下とすることで成形性が悪化し、成形品への追従性や均一成形性が低下することを抑制することができる。
【００２２】
また、本発明のオレフィン系樹脂は、融点が１１０℃以上１３５℃以下のポリプロピレン系樹脂（Ａ）と環状オレフィン系樹脂（Ｂ）とを含有することが好ましい。
【００２３】
本発明に使用できるポリプロピレン系樹脂（Ａ）としては、チーグラー・ナッタ系触媒、メタロセン系触媒等が挙げられ、さらに詳しくはホモポリプロピレン樹脂、ブロックポリプロピレン樹脂、ランダムポリプロピレン樹脂等が挙げられる。
【００２４】
本発明に使用できるポリプロピレン系樹脂（Ａ）は、プロピレンの単独重合体（ホモポリプロピレン）、プロピレンの共重合体、リアクター型のポリプロピレン系熱可塑性エラストマーおよびこれらの混合物等が例示できる。
【００２５】
上記プロピレンの共重合体としてはプロピレンとエチレンまたは他のα−オレフィンとのランダム共重合体（ランダムポリプロピレン）、またはブロック共重合体（ブロックポリプロピレン）、ゴム成分を含むブロック共重合体あるいはグラフト共重合体等が挙げられる。上記プロピレンと共重合可能な他のα−オレフィンとしては、炭素原子数が４〜１２のものが好ましく、例えば、１−ブテン、１−ペンテン、１−ヘキセン、１−ヘプテン、１−オクテン、４−メチル−１−ペンテン、１−デセン等が挙げられ、その１種または２種以上の混合物が用いられる。通常、α−オレフィンの混合割合はプロピレンに対して１〜１０重量％程度である。
【００２６】
本発明に使用できる融点が１１０℃以上１３５℃以下の好ましいポリプロピレン系樹脂（Ａ）は、上記融点を満たすものであれば特に限定することはないが、ランダムポリプロピレン系樹脂が好ましく、より好ましくはメタロセン系触媒を用いて重合して得られたメタロセン系ランダムポリプロピレン系樹脂を使用することができる。
【００２７】
本発明に使用できるポリプロピレン系樹脂（Ａ）は、融点が１１０℃以上１３５℃以下の範囲であることが好ましく、１１５℃以上１３０℃以下の範囲であることがより好ましく、１１８℃以上１２８℃以下の範囲であることが更に好ましい。融点を１１０℃以上とすることで加飾工程時や加飾層を形成する工程において加飾用シートの弛み等が生じることを抑制することができる。また、融点を１３５℃以下とすることにより、低温での成形性を良好とすることができる。
【００２８】
本発明に使用できる環状オレフィン系樹脂（Ｂ）としては、環状オレフィンとエチレン、プロピレン等のα−オレフィンとのランダム共重合体の、環状オレフィン開環（共）重合体、環状オレフィン開環（共）重合体の水素添加物、および、これらの（共）重合体のグラフト変性物等があげられる。中でも生産性、加工性の点から環状オレフィンとエチレンとのランダム共重合体が好ましく、さらに詳しくは環状オレフィンとしてはビシクロ〔２，２，１〕ヘプタ−２−エン（ノルボルネン）が好ましい。
【００２９】
本発明に使用できる環状オレフィン系樹脂（Ｂ）は、示差走査熱量測定（条件：昇温速度１０℃／ｍｉｎ）より得られるガラス転移温度が４０℃以上１００℃以下であることが好ましく、より好ましくは５０℃以上９５℃以下であり、更に好ましくは５５℃以上９０℃以下である。ガラス転移温度を４０℃以上とすることで、加飾層形成の工程において耐熱性を付与することができ、しわが入ることを抑制することができる。また、ガラス転移温度を１００℃以下とすることで、剛性が高くなりすぎて成形性が低下することを抑制することができる。
【００３０】
本発明の加飾用シートは、ポリプロピレン系樹脂（Ａ）と環状オレフィン系樹脂（Ｂ）との質量比が、（Ａ）：（Ｂ）＝９０：１０〜４０：６０であることが好ましく、８５：２５〜４５：５５であることが好ましく、８０：２０〜４８：５２であることが更に好ましい。ポリプロピレン系樹脂（Ａ）と環状オレフィン系樹脂（Ｂ）との質量比を上記とすることで、加飾工程時に剛性が好ましいものとなり、しわが入ることを抑制することができる。更に剛性が高くなりすぎ、成形性が低下することをより抑制することができる。
【００３１】
本発明の加飾用シートの融点は、１１０℃以上１３５℃以下の範囲であることが好ましく、１１５℃以上１３０℃以下の範囲であることがより好ましく、１１８℃以上１２８℃以下の範囲であることが更に好ましい。融点を１１０℃以上とすることで加飾工程時や加飾層を形成する工程において加飾用シートの弛み等が生じることを抑制することができる。また、融点を１３５℃以下とすることにより、低温での成形性を良好とすることができる。
なお、ここで説明する融点とは、示差走査熱量測定（条件：昇温速度１０℃／ｍｉｎ）より得られる融点のうち、融解熱量が最も大きいものに由来する融点のことをいう。
【００３２】
また、本発明の加飾用シートは、ＪＩＳ  Ｋ  ７１２７に準拠する試験方法において、９０℃の試験条件における引張試験（厚み２００μｍ）で得られる引張伸度５００％での引張強度が、２０Ｎ以下であることが好ましく、より好ましくは１５Ｎ以下であり、さらに好ましくは１０Ｎ以下であり、特に好ましくは６Ｎ以下である。９０℃における引張伸度５００％での引張強度を２０Ｎ以下とすることで、成形性が悪化し、成形品への追従性や均一成形性が低下することをより抑制することができ、シートにしわが入ることをより抑制することができる。
【００３３】
また、本発明の加飾用シートは、ＪＩＳ  Ｋ  ７１２７に準拠する試験方法において、９０℃の試験条件における引張試験（厚み２００μｍ）で得られる引張伸度２００％での引張強度に対する引張伸度５００％での引張強度の比が、１以上１．３以下であることが好ましく、より好ましくは１以上１．２以下である。引張強度の比を上記の範囲とすることで、延伸されている状態において安定的な強度を保つことができ、延伸時の安定性を好ましくすることができ、加飾工程時に加飾用シートが破断することを抑制し、更に加飾工程の際に加飾用シートが配向しにくくなるため、成形後の加飾用シートの破けを抑制することができる。
【００３４】
本発明の加飾用シートの厚みは特に規定されないが３０μｍ以上５００μｍ以下が好ましく、より好ましくは５０μｍ以上４００μｍ以下であり、さらに好ましくは１００μｍ以上３００μｍ以下である。シートの厚みを３０μｍ以上とすることで剛性が確保でき、しわが入りにくくなる。また、シートの厚みを５００μｍ以下とすることで剛性が上がりすぎ成形性が低下することや製造コスト高になることを抑制することができる。
【００３５】
本発明の加飾用シートは、単層シートであっても２層以上の積層シートであってもよい。ここで、本発明の加飾用シートが２層以上の積層シートである場合、該積層シート全体が、上記引張伸度、引張弾性率、強度、厚み等の規定を満たすことを意味する。また、本発明の加飾用シートに他の層を積層させ、加飾用積層シートとして用いてもよい。この場合、加飾用積層シートは、少なくとも本発明に規定する加飾用シートを少なくとも１層有すれば良い。例えば、本発明に規定する加飾用シートを基材層とし、オレフィン系樹脂やその他の樹脂を使用して２層および／または３層以上の多層の加飾用積層シートとしてもよい。
また、本発明に規定する加飾用シートを中間層とし、表裏層にオレフィン系樹脂やその他の樹脂を使用して３層および／または３層以上の多層の加飾用積層シートとすることもできる。
【００３６】
本発明の加飾用シートは、その機能を阻害しない限り、添加剤を加えることができる。添加剤としては、酸化防止剤、安定剤、難燃剤、帯電防止剤、可塑剤、アンチブロッキング剤、スリップ剤、加工助剤、紫外線吸収剤、顔料や染料等の着色剤等が挙げられる。
【００３７】
本発明の加飾用シートは、該加飾用シートを成形品表面に貼合し、そのまま加飾層とすることができる。また、本発明の加飾用シートに加飾層を積層した加飾用積層シートを用いることで、成形体に加飾層を転写することができる。ここで加飾層とは着色、絵柄、木目調、マット調、金属調、凹凸、パール調等の意匠性を付与する層のことである。加飾層は本発明の加飾用シートそのものとして成形品表面に貼合されるか、または、加飾用積層シートを介して成形体に転写されるため、最終的な成形品最外層となる。そのため、加飾用シートそのものとして成形品表面に貼合する際には、貼合する側と反対側の面にトップコート層を有することが好ましい。また、加飾用積層シートを用いる場合には、加飾層は加飾用シート側にトップコート層を有し、かつ加飾層と成形体との密着性を考慮すると、成形体側には接着層をする構成が好ましい。加飾層として好ましい形態例を加飾用シート側から順に示すと、トップコート層／意匠層／接着層が挙げられるが、特に規定されるものではなく、本発明の目的を損なわない範囲で適宜な形態とすることができる。
【００３８】
加飾用積層シートを用いて成形体に加飾層を転写する際に、加飾用シートとトップコート層との離型性が悪い場合には、加飾用シートとトップコート層との間に離型層を設けても良い。
【００３９】
トップコート層として使用される樹脂は公知のものを用いることができ、熱可塑性樹脂、熱硬化性樹脂、紫外線硬化性樹脂などが挙げられ、さらに詳しくはアクリル系樹脂、ポリエステル系樹脂、ポリ塩化ビニル系樹脂、セルロース系樹脂、ゴム系樹脂、ポリウレタン系樹脂、ポリ酢酸ビニル系樹脂、シリコーン系樹脂、フッ素系樹脂、塩化ビニル−酢酸ビニル共重合体系樹脂、エチレン−酢酸ビニル共重合体系樹脂などが挙げられる。
【００４０】
トップコート層の形成方法としては、ローラー塗装法、刷毛塗装法、スプレー塗装法、浸漬塗装法の他、グラビアコーター法、ダイコーター法、コンマコーター法、バーコーター法、ナイフコーター法を用いた方法が挙げられる。また、トップコート層は直接形成させる方法、キャリアフィルムへ一旦形成させ、転写させる方法などが挙げられるが、形成させた後に高温での乾燥が必要な場合は、一旦キャリアフィルムへ形成させ、その後、転写させる方法が好ましい。
【００４１】
意匠層としては、印刷層、着色層、金属蒸着層などが挙げられる。意匠層の形成方法としては、オフセット印刷法、グラビア印刷法、スクリーン印刷法などの印刷法、グラビアコーター法、ダイコーター法、コンマコーター法、バーコーター法、ナイフコーター法などのコート法、真空蒸着法、ＥＢ蒸着法、スパッタリング法、イオンプレーティング法などの蒸着法が挙げられる。意匠層の形成方法は特に限定されないが、意匠感に合わせて適宜な形成方法を選択することができる。
【００４２】
接着層としては、感熱接着剤、感圧接着剤、紫外線硬化型接着剤、熱硬化型接着剤等が挙げられる。接着層は特に限定されないが、成形体、用途に合わせて適宜な接着剤を選択することができる。接着層の形成方法としては、オフセット印刷法、グラビア印刷法、スクリーン印刷法などの印刷法、グラビアコーター法、ダイコーター法、コンマコーター法、バーコーター法、ナイフコーター法、ホットメルトコート法などのコート法が挙げられる。
【実施例】
【００４３】
以下に本発明における実施例を示すが、本発明はこれらの例によって限定されるものではない。
【００４４】
＜加飾用シートの作製＞
（実施例１）
ランダムポリプロピレン系樹脂（（Ａ−１）：日本ポリプロ社製、ウィンテック  ＷＦＸ６、融点１２６℃、融解熱量ΔＨｍ＝５９．１Ｊ／ｇ）７０質量％と環状オレフィン系樹脂（（Ｂ−１）：ポリプラスチックス社製、ＴＯＰＡＳ９５０６Ｆ−５００、ガラス転移温度６５℃）３０質量％とを配合し、４０ｍｍφの単軸押出機を用いＴダイ法にて樹脂温度２００℃で押出成形し、厚み２００μｍの実施例１に係る加飾用シートを作製し、後述する評価を行った。
【００４５】
（実施例２）
中間層の配合をランダムポリプロピレン系樹脂（Ａ−１）６０質量％、環状オレフィン系樹脂（Ｂ−１）４０質量％、表／裏層の配合を上記ランダムポリプロピレン系樹脂（Ａ−１）１００質量％として、５０ｍｍφの押出機１台と３５ｍｍφの押出機２台を使用し、Ｔダイ法にて樹脂温度２２０℃の条件で押出成形し、厚さ２００μｍの三層の実施例２に係る加飾用シートを作製し、後述する評価を行った。
尚、三層の場合の各層の厚み比率は、表層：中間層：裏層＝５：９０：５で作製した。
【００４６】
（実施例３）
配合をランダムポリプロピレン系樹脂（Ａ−１）５０質量％、環状オレフィン系樹脂（Ｂ−１）５０質量％とした以外は、実施例１と同様の方法で実施例３に係る加飾用シートを作製し、後述する評価を行った。
【００４７】
（比較例１）
配合をホモポリプロピレン系樹脂（（Ａ−３）：日本ポリプロ社製、ノバテックＰＰ  ＦＹ６ＨＡ、融点１６７℃、融解熱量ΔＨｍ＝９６．７Ｊ／ｇ）１００質量％とした以外は、実施例１と同様の方法で比較例１に係る加飾用シートを作製し、後述する評価を行った。
【００４８】
（比較例２）
配合をホモポリプロピレン系樹脂（Ａ−３）６０質量％、環状オレフィン系樹脂（Ｂ−１）４０質量％とした以外は、実施例１と同様の方法で比較例２に係る加飾用シートを作製し、後述する評価を行った。
【００４９】
（比較例３）
配合をホモポリプロピレン系樹脂（Ａ−３）４０質量％、環状オレフィン系樹脂（（Ｂ−２）：ポリプラスチックス社製、ＴＯＰＡＳ７０１０Ｆ−６００、ガラス転移温１１０℃）６０質量％とした以外は、実施例１と同様の方法で比較例３に係る加飾用シートを作製し、後述する評価を行った。
【００５０】
（比較例４）
配合をホモポリプロピレン系樹脂（Ａ−３）６０質量％、環状オレフィン系樹脂（Ｂ−２）４０質量％とした以外は、実施例１と同様の方法で比較例４に係る加飾用シートを作製し、後述する評価を行った。
【００５１】
（比較例５）
配合をランダムポリプロピレン系樹脂（（Ａ−２）：日本ポリプロ社製、ウィンテック  ＷＦＷ５Ｔ、融点１４４℃、融解熱量ΔＨｍ＝７８．５Ｊ／ｇ）６０質量％、環状オレフィン系樹脂（Ｂ−１）４０質量％とした以外は、実施例１と同様の方法で比較例５に係る加飾用シートを作製し、後述する評価を行った。
【００５２】
＜評価項目＞
得られた加飾用シートについて、以下の評価を行った。加飾用シートの構成と評価結果を表１に記す。
【００５３】
（１）９０℃の引張弾性率
得られた加飾用シートから試験片のサンプルを幅５ｍｍ、厚み２００μｍ、初期長３００ｍｍの短冊形で採取し、試験条件は、島津製作所製卓上形精密万能試験機ＡＧＳ−Ｘを用いて９０℃雰囲気下おいて引張速度５ｍｍ／ｍｉｎの条件で引張試験を行い、引張試験により得られた初期の弾性領域の傾きを引張弾性率とした。
【００５４】
（２）９０℃の引張伸度２００％および５００％での引張強度
得られた２００μｍの加飾用シートを９０℃雰囲気下においてＪＩＳ  Ｋ  ７１２７（試験片形状：試験片タイプ５）に準ずる方法で引張試験を行い、伸度２００％、５００％における引張強度を測定し、２００％での引張強度に対する引張伸度５００％での引張強度の比を算出した。
【００５５】
（３）融点
得られた加飾用シートの融点をＪＩＳ  Ｋ  ２７２１に準ずる方法で示差走査熱量測定より算出した。
尚、熱量の測定は、ファーストランにおける測定結果である。
【００５６】
（４）成形性
得られた加飾用シートを５５０ｍｍ×５５０ｍｍの大きさに切り出したサンプルを、布施真空株式会社製の三次元真空加熱成形機（ＴＯＭ成形機／ＮＧＦ−０４０４−Ｓ）を用いて、９０℃の温度になるように加熱し、５０℃に加熱した金型に沿って真空・圧空成形（圧空：０．２ＭＰａ）を行い、成形体を得た。得られた成形体の状態を均一成形性、型への追従性、加飾用シートのしわ、破けについて以下の基準で評価した。
ｉ）均一成形性
○：厚みムラなく成形できている。
×：伸びて厚みが薄くなっている部分がある。
ｉｉ）追従性
○：金型に対してシャープに成形できている。
△：金型に対して部分的に追従できていないところがある。
×：金型に対して追従できていない。
ｉｉｉ）しわ
○：しわなく成形できている。
△：金型の角付近に１か所あるいは２か所しわがみられる。
×：３か所以上しわがみられる。
ｉｖ）破け
○：成形後の加飾用シートに破けがみられない。
×：成形後の加飾用シートに破けがみられる。
【００５７】
【表１】
0006564666.tif 000002
【００５８】
＜結果＞
表１より、実施例１〜３に係る本発明の加飾用シートは低温での成形性に優れることがわかる。一方、９０℃の引張弾性率が本発明の範囲外にある比較例１〜５に係る加飾用シートは成形性に劣るものであった。
【００５９】
本発明の加飾用シートは、オレフィン系樹脂を主成分とし、９０℃における引張弾性率が３０ＭＰａ以上１１０ＭＰａ以下とすることによって、プレス成形や真空成形、圧空成形、ＴＯＭ成形、絞り成形といった各種成形方法において８０〜１１０℃の低温での加飾工程で充分な成形性を有しており加工性、生産性に優れることから、金属、硝子、セラミック等に限らず、耐熱性の低い樹脂の成形体への加飾に好適に用いることができる。